(57)【特許請求の範囲】
【請求項１】
線状プロポキシル化フマル酸ビスフェノールＡと架橋プロポキシル化フマル酸ビスフェノールＡとの組合せを含むバインダ樹脂と、
Ｃ．Ｉ．ピグメントレッド８１：２とＣ．Ｉ．ピグメントレッド５７：１とを含む２成分顔料組成物と、を含み、
Ｃ．Ｉ．ピグメントレッド８１：２対Ｃ．Ｉ．ピグメントレッド５７：１の質量比が、４０：６０〜７０：３０であることを特徴とするトナー。
【請求項２】
請求項１に記載のトナーであって、
前記線状プロポキシル化フマル酸ビスフェノールＡは、バインダ樹脂の７０質量％〜９８質量％の量で存在し、
前記架橋プロポキシル化フマル酸ビスフェノールＡは、バインダ樹脂の２質量％〜３０質量％の量で存在することを特徴とするトナー。
【発明の詳細な説明】
【技術分野】
【０００１】
本開示は一般に、トナーに利用される顔料に関し、より詳細には、優れた色再現性および耐光性を有する顔料の組合せに関する。
【背景技術】
【０００２】
カラートナーもまた、当業者の範囲内にある。各々の開示全体が参照により本明細書中に組み込まれる米国特許第５５５６７２７号、第５５９１５５２号、第５５５４４７１号、第５６０７８０４号、第５６２０８２０号、第５６８８６２６号には、フルカラー域画像を可能にする静電潜像の現像用の４種類のトナーの組合せについて説明されており、４種類のトナーにはシアントナー、マゼンタトナー、イエロートナーおよびブラックトナーが含まれる。これらのトナーの各々は、樹脂および顔料を含む。
【０００３】
【特許文献１】米国特許第５，５５６，７２７号
【特許文献２】米国特許第５，５９１，５５２号
【特許文献３】米国特許第５，５５４，４７１号
【特許文献４】米国特許第５，６０７，８０４号
【特許文献５】米国特許第５，６２０，８２０号
【特許文献６】米国特許第５，６８８，６２６号
【特許文献７】米国特許第７，０３７，６３３号
【特許文献８】米国特許第３，６７４，７３６号
【特許文献９】米国特許第５，２９０，６５４号
【特許文献１０】米国特許第６，１９０，８１５号
【特許文献１１】米国特許第６，００４，７１４号
【特許文献１２】米国特許第４，９３７，１６６号
【特許文献１３】米国特許第４，９３５，３２６号
【特許文献１４】米国特許第２，８７４，０６３号
【特許文献１５】米国特許第５，９７８，６３３号
【特許文献１６】米国特許第４，３７５，６７３号
【発明の開示】
【発明が解決しようとする課題】
【０００４】
色の再現性および耐光性が改善される、トナーを製造するための改良された方法が、依然として所望されている。
【課題を解決するための手段】
【０００５】
本開示は、キサンテン染料に基づく第１の顔料と、モノアゾ染料に基づく第２の顔料とを含む２成分顔料組成物を提供する。諸実施形態では、第１の顔料は、Ｃ．Ｉ．ピグメントレッド８１：２、Ｃ．Ｉ．ピグメントレッド８１：１、Ｃ．Ｉ．ピグメントレッド８１：３、Ｃ．Ｉ．ピグメントレッド８１：４、Ｃ．Ｉ．ピグメントレッド８１：５、Ｃ．Ｉ．ピグメントレッド８１：６およびこれらの組合せを含むことができる。他の諸実施形態では、第２の顔料は、Ｃ．Ｉ．ピグメントレッド５７：１、Ｃ．Ｉ．ピグメントレッド５７、Ｃ．Ｉ．ピグメントレッド５７：２、Ｃ．Ｉ．ピグメントレッド５７：３およびこれらの組合せを含むことができる。
【０００６】
また本開示は、このような２成分顔料組成物を含むトナーも提供する。諸実施形態では、本開示のトナーは、少なくとも１種のバインダ樹脂と、キサンテン染料を含む第１の顔料およびモノアゾ染料を含む第２の顔料を含む２成分顔料組成物とを含むことができる。諸実施形態では、このようなトナーのバインダ樹脂は、アクリル酸スチレン、スチレンブタジエン、メタクリル酸スチレンおよびこれらの組合せを含むことができる。他の諸実施形態では、このようなトナーのバインダ樹脂は、線状プロポキシル化フマル酸ビスフェノールＡと架橋プロポキシル化フマル酸ビスフェノールＡとの組合せを含むことができる。
【０００７】
他の諸実施形態では、本開示は、少なくとも１種のバインダ樹脂と、Ｃ．Ｉ．ピグメントレッド８１：２およびＣ．Ｉ．ピグメントレッド５７：１を含む２成分顔料組成物とを含むことができるトナーを提供する。Ｃ．Ｉ．ピグメントレッド８１：２対Ｃ．Ｉ．ピグメントレッド５７：１重量比は、約３０：７０〜約８０：２０である。
【発明を実施するための最良の形態】
【０００８】
本開示によれば、トナーでの使用に適している２成分顔料組成物が提供される。このようなトナーは、フルプロセスカラーコピーを生成するために使用される電子写真現像方式で有用であることがある。本開示の２成分顔料組成物は、トナーとして有用な任意の樹脂および／またはラテックスと共に利用することができる。適切なトナーには、例えば、従来のプロセスによって製造されたトナー、ならびにエマルション凝集法によって製造されたトナーが含まれる。
【０００９】
本開示の２成分顔料組成物は、諸実施形態において、マゼンタトナーの作成に有用であることがある。このようなマゼンタトナーは、諸実施形態において、赤色を有する画像を含むカラー画像を形成するためのカラー電子写真機器で利用することができる。本開示の２成分顔料組成物を有するトナーは、色再現性および耐光性を共に含む優れた色特性を示す。
【００１０】
本開示によれば、２成分顔料組成物中の第１の顔料は、キサンテン染料に基づく顔料を含むことができる。第１の顔料として使用することができる適切な顔料は、当業者の範囲内にあり、例えば、Ｃ．Ｉ．ピグメントレッド８１：２（ＰＲ８１：２）、Ｃ．Ｉ．ピグメントレッド８１：１（ＰＲ８１：１）、Ｃ．Ｉ．ピグメントレッド８１：３（ＰＲ８１：３）、Ｃ．Ｉ．ピグメントレッド８１：４（ＰＲ８１：４）、Ｃ．Ｉ．ピグメントレッド８１：５（ＰＲ８１：５）、Ｃ．Ｉ．ピグメントレッド８１：６（ＰＲ８１：６）およびこれらの組合せを含む。諸実施形態では、ＰＲ８１：２、メチルエステル置換基（−ＣＯＯＣＨ3）を有するモリブドケイ酸塩を第１の顔料として使用することができる。ＰＲ８１：２は、下記式のモリブドケイ酸塩である。
【化１】
0005395347.tif 000002
【００１１】
本開示によれば、本開示の２成分顔料組成物においてキサンテン染料に基づく顔料を使用することにより、このような顔料を有するトナーに、他の顔料を有するトナー、例えば、ローダミン染料に基づく顔料を有するトナーと比較して、より優れた耐光特性および色再現特性が与えられることが見出されている。
【００１２】
本開示によれば、２成分顔料組成物の第２の顔料は、モノアゾ染料に基づく顔料を含むことができる。このような顔料は、当業者の範囲内にあり、例えば、Ｃ．Ｉ．ピグメントレッド５７：１（ＰＲ５７：１）、Ｃ．Ｉ．ピグメントレッド５７（ＰＲ５７）、Ｃ．Ｉ．ピグメントレッド５７：２（ＰＲ５７：２）、Ｃ．Ｉ．ピグメントレッド５７：３（ＰＲ５７：３）およびこれらの組合せを含む。諸実施形態では、ＰＲ５７：１を第２の顔料として使用することができる。ＰＲ５７：１は、下記構造を有する。
【化２】
0005395347.tif 000003
【００１３】
諸実施形態では、本開示の２成分顔料組成物が、第１の顔料としてＰＲ８１：２を、第２の顔料としてＰＲ５７：１を含むことができる。
【００１４】
これら第１の顔料および第２の顔料は、本開示の２成分顔料組成物を形成するために、当業者の範囲内にある任意の方法を利用して組み合わせることができる。適切な方法には、例えば、トナー加工の前に、乾燥顔料を一緒に混ぜ合わせる方法、フラッシュ顔料を混ぜ合わせる方法、乾燥顔料とフラッシュ顔料とを混ぜ合わせる方法、フラッシュ顔料混合物を使用する方法およびこれらの組合せが含まれる。諸実施形態では、フラッシュ顔料を、最終的なトナーにおいて優れた顔料分散を実現するために使用することができる。フラッシュ顔料を作製するためには、湿潤顔料、すなわち、ウエットケークを選択し、その後加熱して樹脂を溶かして溶融させ、次いでせん断する。この顔料から水分を取り除きまたはほぼ取り除き、例えば、顔料の実質的で部分的なパッシベーションを可能にするポリマー相を顔料の周りに生成する。顔料と樹脂との質の高い分散が提供されるように、得られた生成物に溶媒を添加することができ、顔料は、全樹脂の約２５〜約７０重量パーセントの量で、諸実施形態では、樹脂成分の重量に対して約３０〜約５０重量パーセントの量で存在することができる。
【００１５】
本開示の２成分顔料組成物中の第１の顔料および第２の顔料の量は、バインダ樹脂に応じて調整することができる。２成分顔料組成物は、トナーを形成するために、トナーを使用することを目的としている電子写真機器などと共に利用すべきである。諸実施形態では、本開示の２成分顔料組成物中における第１の顔料対第２の顔料重量比が、約３０：７０〜約８０：２０でよく、諸実施形態では約４０：６０〜約７０：３０でよい。
【００１６】
現在、一部のカラー電子写真機器、例えば、ゼロックス製のｉＧＥＮ３（登録商標）による赤色（色相角が約１５〜約６０度）は、得られる赤色が約３０〜約６０の範囲の明度（Ｌ*）を有することができるように（Ｌ*単位は現像画像に対する人間の目の反応差を示し、密度のばらつきの測定基準として使用される）マゼンタおよびイエローの多トナーを組み合わせることによって得ることができる。この明度は、ＳＷＯＰ（登録商標）標準規格またはＧＲＡＣｏＬ（登録商標）標準規格に見られる色よりも小さい（典型的なオフセット印刷機によって生成される色は、Ｇｒａｐｈｉｃｓ  Ａｒｔｓ  Ｔｅｃｈｎｉｃａｌ  Ｆｏｕｎｄａｔｉｏｎ（ＧＡＴＦ）によって提供されたＳｐｅｃｉｆｉｃａｔｉｏｎ  ｆｏｒ  Ｗｅｂ  Ｏｆｆｓｅｔ  Ｐｒｉｎｔｉｎｇ（ＳＷＯＰ（登録商標））標準規格、およびアメリカ印刷業協会（Ｐｒｉｎｔｉｎｇ  Ｉｎｄｕｓｔｒｉｅｓ  ｏｆ  Ａｍｅｒｉｃａ）によって提供されたＧｅｎｅｒａｌ  Ｒｅｑｕｉｒｅｍｅｎｔｓ  ｆｏｒ  Ａｐｐｌｉｃａｔｉｏｎｓ  ｉｎ  Ｃｏｍｍｅｒｃｉａｌ  ｏｆｆｓｅｔ  Ｌｉｔｈｏｇｒａｐｈｙ（ＧＲＡＣｏＬ（登録商標））標準規格の定義に見ることができる）。
【００１７】
本開示の２成分顔料組成物を利用して、他の単一マゼンタ顔料または２つのマゼンタ顔料の他の組合せで先に実現した色特性を有するトナーを生成することができる。本開示の２成分顔料組成物を有するトナーは、現在の電子写真機器によってもたらされる特性と同様の特性を有する色を生成することができ、諸実施形態では、ＳＷＯＰ（登録商標）標準規格および／またはＧＲＡＣｏＬ（登録商標）標準規格内の色を生成することができる。さらに、本開示の２成分顔料組成物を有するトナーは、業界標準であるＰＲ５７：１顔料の耐光性と同等または業界標準の耐光性よりも優れ、優れた耐光性を有する。
【００１８】
本開示の２成分顔料組成物の耐光性挙動により、２成分顔料組成物を形成するために利用した２つの顔料が互いに相殺して色相を維持するように色相が反対方向に移動し、それにより耐光性のレベルが、ゼロックス製のｉＧＥＮ現像剤において現在使用されているトナーを含む従来のトナーよりも高くなる。色域の他の部分をそれほど失うことなく彩度の高い赤色を実現することができ、このことはＧＲＡＣｏＬ業界標準を実現する上で重要である。
【００１９】
本開示の２成分顔料組成物を任意の適切な樹脂と組み合わせて、マゼンタトナーを形成することができる。本開示の２成分顔料組成物は、トナーの約０．５〜約２０重量パーセントの量で、諸実施形態ではトナーの約３〜約１２重量パーセントの量でマゼンタトナー中に存在することができる。
【００２０】
上で述べたように、任意の適切な樹脂を利用して本開示のトナーを形成することができる。適切なトナーには、従来の方法によって製造されるトナーも、エマルション凝集によってまたは他の任意の化学的なトナー作製方法によって製造されるトナーも含まれる。
【００２１】
諸実施形態では、バインダ樹脂が少なくとも１種のポリマーを含むことができる。諸実施形態では、少なくとも１種は約１種〜約２０種でよく、諸実施形態では約３種〜約１０種でよい。このポリマーは、ブロックであっても、ランダムであっても、あるいは交互共重合体でもよい。
【００２２】
諸実施形態では、バインダ樹脂は、スチレン類、ブタジエン類、イソプレン類、アクリレート類、メタクリレート類、アクリロニトリル類、アクリル酸、メタクリル酸、イタコン酸型またはベータ型カルボキシエチルアクリレート（β−ＣＥＡ）などを含むモノマー類の重合によって得ることができるが、これらのモノマー類に限定されない。
【００２３】
諸実施形態では、このバインダ樹脂が線状ポリエステル類、架橋ポリエステル類またはこれらの混合物を含むことができる。バインダ樹脂として使用する線状不飽和ポリステル類は、飽和および不飽和両方の二塩基酸類または無水物類とグリコール類やジオール類などの二価アルコール類との段階反応によって形成することができる低分子量縮合ポリマーを含むことができる。得られる不飽和ポリエステル類は、２つの部分、（ｉ）ポリエステル鎖に沿った不飽和部位（二重結合）、ならびに（ｉｉ）カルボキシルやヒドロキシなどの官能基および酸塩基反応を受けやすい同様の基について反応性、例えば架橋可能であってもよい。有用であることがある適切な不飽和ポリエステル樹脂は、溶融重縮合または二塩基酸類および／もしくは無水物類とジオール類とを用いる他の重合プロセスによって作製することができる。
【００２４】
諸実施形態では、例えば、無水マレイン酸、フマル酸などやこれらの混合物などの二塩基酸類および／または無水物類と、例えば、プロポキシル化ビスフェノールＡ、プロピレングリコールなどやこれらの混合物などのジオール類とから不飽和ポリエステルバインダ樹脂を作製することができる。一部の実施形態では、適切なポリエステルがポリ（プロポキシル化フマル酸ビスフェノールＡ）を含む。
【００２５】
適切な線状ポリエステル類は、諸実施形態において、線状プロポキシル化フマル酸ビスフェノールＡを含む。この線状ポリエステルは、バインダ樹脂の約７０重量％〜約９８重量％の量で、諸実施形態では、バインダ樹脂の約８５重量％〜約９５重量％の量で存在することができ、架橋ポリエステルは、バインダ樹脂の約２重量％〜約３０重量％の量で、諸実施形態では、バインダ樹脂の約５重量％〜約１５重量％の量で存在することができる。
【００２６】
諸実施形態では、バッチ（ｂａｔｃｈ）によって、または半連続的なエマルション凝集重合によってラテックスを作製することができ、界面活性剤を含有する水相中に懸濁した架橋していないサブミクロン樹脂粒子がもたらされる。ラテックス分散液中で利用することができる界面活性剤は、固形分の約０．０１〜約１５重量パーセントの量の、諸実施形態では固形分の約０．０１〜約５重量パーセントの量のイオン性または非イオン性界面活性剤でよい。
【００２７】
利用することができるアニオン性界面活性剤には、ドデシル硫酸ナトリウム（ＳＤＳ）、ドデシルベンゼンスルホン酸ナトリウム、ドデシルナフタレン硫酸ナトリウム、ジアルキルベンゼンアルキル硫酸塩およびスルホン酸塩などの硫酸塩およびスルホン酸塩、アビエチン酸ならびにアニオン性界面活性剤のＮＥＯＧＥＮブランドが含まれる。
【００２８】
諸実施形態では、水溶性開始剤や有機可溶性開始剤などの開始剤によりラテックスの樹脂を作製することができる。開始剤は、モノマー類の約０．１〜約８重量パーセント、また諸実施形態ではモノマー類の約０．２〜約５重量パーセントの量など、適切な量で添加することができる。
【００２９】
エマルション重合によって作製する場合に樹脂の分子量特性を制御するために、公知の連鎖移動剤を利用することもできる。
【００３０】
本開示のトナーを製造するために、本開示の２成分顔料組成物を有する着色剤分散液にバインダ樹脂を添加することができる。着色剤粒子は、アニオン性界面活性剤、非イオン性界面活性剤またはこれらの混合物を含む水相に懸濁させることができる。諸実施形態では、界面活性剤はイオン性でよく、着色剤の約１〜約２５重量パーセント、諸実施形態では着色剤の約４〜約１５重量パーセントでよい。あるいは、従来の溶融混合押出技術によって、顔料をバインダ樹脂に混合することもできる。
【００３１】
本開示のマゼンタトナーは、他のカラートナー、すなわち、異なる着色剤を用いて上述のようにバインダ樹脂から作製された他のトナーと組み合わせて利用することができる。
【００３２】
着色剤が顔料である諸実施形態では、顔料は、例えば、カーボンブラック、フタロシアニン類、キナクリドン類、ＲＨＯＤＡＭＩＮＥ  Ｂ（登録商標）タイプのレッド、グリーン、オレンジ、ブラウン、バイオレット、イエロー蛍光着色剤などでよい。諸実施形態では、本開示の２成分顔料組成物により作製したマゼンタトナーに加えて、追加のマゼンタトナーを作製することができる。
【００３３】
本開示のトナー組成物は、融点が約７０℃〜約９５℃、諸実施形態では約７５℃〜約９３℃であるワックスをさらに含むことができる。このワックスにより、トナー凝集が可能となるが、トナー凝集体の形成が回避される。諸実施形態では、このワックスが分散液中にあってよい。本開示のトナーを形成する際の使用に適しているワックス分散液には、例えば、寸法が体積平均粒径で約５０〜約５００ナノメートル、諸実施形態では約１００〜約４００ナノメートルであるサブミクロンワックス粒子が含まれる。これらのワックス粒子は、水とイオン性界面活性剤、非イオン性界面活性剤またはこれらの混合物とからなる水相中に懸濁させることができる。イオン性界面活性剤または非イオン性界面活性剤は、ワックスの約０．５〜約１０重量パーセントの量で、諸実施形態では約１〜約５重量パーセントの量で存在することができる。
【００３４】
本開示の諸実施形態によるワックス分散液は、自然植物ワックス、自然動物ワックス、ミネラルワックスおよび／または合成ワックスなどの任意の適切なワックスを含むことができる。
【００３５】
諸実施形態において、これらのワックスを官能基化することができる。
【００３６】
ワックスは、トナーの約１〜約３０重量パーセントの量で、諸実施形態ではトナーの約２〜約２０重量パーセントの量で存在することができる。ポリエチレンワックスを使用する一部の実施形態では、ワックスは、トナーの約８〜約１４重量パーセントの量で、諸実施形態ではトナーの約１０〜約１２重量パーセントの量で存在することができる。
【００３７】
ラテックスと、着色剤分散液と、存在する場合にはワックス分散液とからなる得られたブレンドを撹拌し、約４５℃〜約６５℃の温度、諸実施形態では約４８℃〜約６３℃の温度まで加熱することができ、それにより体積平均粒径で約４ミクロン〜約８ミクロン、諸実施形態では体積平均粒径で約５ミクロン〜約７ミクロンのトナー凝集体がもたらされる。
【００３８】
諸実施形態では、ラテックス、水性着色剤分散液およびワックス分散液の凝集中または凝集前に凝集剤（coagulant）を添加することができる。この凝集剤は、約１〜約５分、諸実施形態では約１．２５〜約３分の時間にわたって添加することができる。この凝集剤は、トナーの約０．０２〜約０．３重量パーセントの量、諸実施形態ではトナーの約０．０５〜約０．２重量パーセントの量を添加することができる。
【００３９】
約４ミクロン〜約９ミクロンの体積平均粒径、諸実施形態では約５．６ミクロン〜約８ミクロンの体積平均粒径で所望の最終粒径を実現すると、混合物のｐＨを塩基により約４〜約７の値に、諸実施形態では約６〜約６．８に調整することができる。
【００４０】
ｐＨ調整後、諸実施形態では、この混合物に有機金属イオン封鎖剤を添加することができる。このような金属イオン封鎖剤、およびトナー形成時におけるそれらの使用については、例えば、米国特許第７０３７６３３号に記載されている。
【００４１】
樹脂粒子を得るための他のプロセスには、米国特許第３６７４７３６号に開示されているようなポリマーマイクロサスペンションプロセス、米国特許第５２９０６５４号に開示されているようなポリマー溶液マイクロサスペンションプロセス、および機械的粉砕プロセス、あるいは当業者の範囲内にある他のプロセスによってもたらされるプロセスが含まれる。
【００４２】
このトナーは、トナーの約０．１〜約１０重量パーセントの量で、諸実施形態ではトナーの約０．５〜約７重量パーセントの量で任意の公知の電荷添加剤を含むこともできる。
【００４３】
従来の溶融混合プロセスに分類される粉砕による、またはエマルション凝集プロセスにおける洗浄および乾燥による親トナーの作製後に、本開示のトナー組成物に表面添加剤を添加することができる。米国特許第６１９０８１５号および第６００４７１４号のコーティングされたシリカも、トナーの約０．０５〜約５パーセントの量で、諸実施形態ではトナーの約０．１〜約２パーセントの量で存在することができ、これらの添加剤は凝集中に添加するまたは形成されたトナー製品に混ぜ合わせることができる。
【００４４】
諸実施形態では、本開示のトナー粒子に添加剤を添加し、従来の混合（ｂｌｅｎｄｉｎｇ）などによって混合することができる。トナーを表面添加剤と組み合わせることができる混合プロセスは、諸実施形態において、エネルギーも強度も低いプロセスでよい。この混合プロセスには、タンブル混合、ヘンシェルミキサによる混合（ヘンシェル混合と称されることもある）、ペイント型ミキサを用いる撹拌などを含めることができるが、これらに限定されない。手で振ることによってトナーカートリッジ／ボトル内で効果的な混合を実現することもできる。
【００４５】
諸実施形態では、Ｈｅｎｓｃｈｅｌ  ６００Ｌ、Ｈｅｎｓｃｈｅｌ  ７５Ｌ、Ｈｅｎｓｃｈｅｌ  １０Ｌなどのブレンダの使用によって混合することができる。正確な混合パラメータは、利用するトナーの組成、すなわち、バインダ樹脂、顔料、添加剤パッケージなどによって異なることになる。
【００４６】
本開示によるトナーは、プリンタ、コピー機などを含む様々な画像装置で使用することができる。本開示に従って生成されるトナーは、洗浄剤なしのコンパクトな機器設計によるプロセスや、優れた画像解像度、受け入れ可能な信号対雑音比および画像均一性を有する高画質のカラー画像を提供するように設計されているプロセスなど、約９０パーセントを上回るトナー転写効率で機能することができる画像プロセス、特に電子写真プロセスに優れている。さらに本開示のトナーは、デジタルイメージングシステムおよびプロセスなどの電子写真イメージングおよび印刷プロセス用に選択することができる。
【００４７】
イメージングプロセスは、電子印刷装置における画像の生成、およびその後本開示のトナー組成物により画像を現像することを含む。光導電材料表面上への静電的手段による画像の形成および現像は周知である。基本的な電子写真プロセスは、光導電絶縁層を均一に静電帯電させること、この層を光と影の画像にさらして、光にさらされた層の領域上の電荷を消散させること、および当技術分野では「トナー」と称されるエレクトロスコピックな（ｅｌｅｃｔｒｏｓｃｏｐｉｃ）微粉材料を画像上に堆積させることによって得られた静電潜像を現像すること含む。トナーは通常、層の放電された領域に引き付けられ、それにより静電潜像に対応するトナー画像が形成される。次いでこの粉末画像を、紙などの支持表面に転写することができる。続いてこの転写された画像を、熱によって支持表面に永久的に貼り付けることができる。
【００４８】
本開示の諸実施形態により得られたトナーを、鋼鉄、フェライトなどの芯材にコーティングした被覆キャリアを含む公知のキャリア粒子と混合することによって、現像剤組成物を調製することができる。例えば、米国特許第４９３７１６６号および第４９３５３２６号を参照のこと。このような現像剤のトナー対キャリア質量比は、現像剤組成物の約２〜約２０パーセント、諸実施形態では約２．５〜約５パーセントでよい。
【００４９】
放電領域の現像により現像を行うことができる。放電領域の現像においては、感光体を帯電させ、次いで現像しようとする領域を放電させる。現像電界およびトナー電荷は、トナーが感光体上の帯電領域によってはね返され、放電された領域に引き付けられるようにする。この現像プロセスは、レーザスキャナにおいて使用される。
【００５０】
現像は、米国特許第２８７４０６３号に開示されているような磁気ブラシ現像プロセスによって実現することができる。この方法は、本開示のトナーと磁石による磁性キャリア粒子とを含有する現像剤材料の使用を伴う。この磁石の磁場により、磁性粒子がブラシ状の配置に配列され、この「磁気ブラシ」を、感光体表面の静電像に接触させる。トナー粒子は、感光体の放電された領域への静電気引力によってブラシから静電像に引き寄せられ、画像の現像が起こる。諸実施形態では、現像剤が導電性キャリア粒子を含み、バイアス磁石からキャリア粒子を通って感光体へと電流を伝えることができる導電性磁気ブラシプロセスが使用される。
【００５１】
諸実施形態では、電子写真マーキングプロセスを利用してカラー画像を生成することができる。ＩＯＩ（ｉｍａｇｅ−ｏｎ−ｉｍａｇｅ）プロセスと呼ばれる１つのタイプのカラー電子写真マーキングプロセスでは、感光体上に異なる色のトナーのトナー粉末画像を重ね合わせてから、合成トナー粉末画像を基材に転写する。このＩＯＩプロセスにより、コンパクトなアーキテクチャなど一定の利益がもたらされるが、その成功実現にはいくつかの課題がある。例えば、ＩＯＩプロセスなどの印刷方式概念を実行可能にするには、先に色調調整した画像と相互作用しない現像方式が必要とされる。従来の磁気ブラシ現像やジャンピング単一成分現像などいくつかの公知の現像方式は、受像体（ｒｅｃｅｉｖｅｒ）上の画像と相互作用するため、相互作用する現像方式を使用した場合、先に色調調整した画像が後に続く現像によってスキャベンジされてしまうことがある。したがって、ＩＯＩプロセスでは、スキャベンジレスな（ｓｃａｖｅｎｇｅｌｅｓｓ）または非相互作用性の現像方式が必要となることがある。
【００５２】
諸実施形態では、ハイブリッドスキャベンジレス現像（ＨＳＤ）技法を利用することもできる。ＨＳＤ技法では、従来の磁気ブラシを介してドナーロールの表面上にトナーを現像する。現像ゾーンには、色調調整したドナーロールから狭い間隔で複数の電極ワイヤを設けることができる。これらのワイヤに交流電圧を印加して、現像ゾーンにトナークラウドを発生させることができる。このドナーロールは一般に、薄い、例えば約５０〜約２００μｍの部分的に導電性の層で覆われた導電性のコアを含む。磁気ブラシロールをドナーのコアに対してある電位差で保持して、トナー現像に必要な電界を生成することができる。そのとき、ドナーロール上のトナー層が、単一のワイヤまたはワイヤ一式からの電界によって妨害されて、トナー粒子の拡散クラウドを生成し維持することがある。諸実施形態においては、ドナーに対するワイヤの交流電圧は、約５〜約１５ｋＨｚの周波数で約７００〜約９００Ｖｐｐでよい。これらの交流信号は、純粋な正弦波ではなく、矩形波であることが多い。次いで、クラウドからのトナーを、潜像によって生成された電界によって、付近の感光体上に現像する。
【００５３】
本開示によれば、任意の適切な静電像現像装置を使用することができるが、ハイブリッドスキャベンジレス現像方式を採用した装置を使用することが望ましいことがある。このような方式は、例えば、米国特許第５９７８６３３号に記載されている。
【実施例】
【００５４】
実施例１．
プロポキシル化フマル酸ビスフェノールＡ樹脂中約３０重量パーセントのＰＲ８１：２の分散液からなる第１の成分と、プロポキシル化フマル酸ビスフェノールＡ樹脂中約３０重量パーセントのＰＲ５７：１の分散液からなる第２の成分と、プロポキシル化フマル酸ビスフェノールＡ樹脂からなる第３の成分と、ゲル含有量が約３０重量パーセントの架橋プロポキシル化フマル酸ビスフェノールＡ樹脂からなる第４の成分とを一緒に溶融混合することによって、本開示の２成分マゼンタ顔料組成物を調製した。本開示の２成分顔料組成物を形成するために、溶融混合に先立って、すべての成分を表１に記載の量でタンブル混合によって混ぜ合わせた。これらの組成物は、第１の顔料対第２の顔料の比が様々で、トナー中の全顔料のレベルも様々であった。第４の成分の投入量は、一定に１５．７重量％で維持した。得られたトナー（以下の表１においてＡ〜Ｋで示す）は次のとおりである。
【００５５】
【表１】
0005395347.tif 000004
【００５６】
これらのトナーは、ヘキサメチルシラザン（１５％）およびγ−アミノトリメトキシシラン（３％）のコーティングで処理された約３．５重量パーセントのシリカ、デシルトリメトキシシラン（ＤＴＭＳ）で処理した平均粒径が４０ナノメートルの約１．５５重量パーセントのチタニア（ＳＭＴ−５１０３、テイカ株式会社から入手可能）、ならびにＦｅｒｒｏ  Ｃｏｒｐｏｒａｔｉｏｎから入手可能な約０．５パーセントのステアリン酸亜鉛も有していた。トナーは約８．３μｍの体積平均粒径を有し、コールターカウンター（Ｃｏｕｌｔｅｒ  Ｃｏｕｎｔｅｒ）によって測定した数により約５μｍ未満の微粉はわずか約１５パーセントにすぎなかった。
【００５７】
上述のように作製したこれらのトナーを、約２３０℃で約１重量パーセントのＰＭＭＡ（Ｓｏｋｅｎによって供給される）によりコーティングされた直径が８０μｍの鋼芯（Ｎｏｒｔｈ  Ａｍｅｒｉｃａｎ  Ｈｏｇａｎａｓによって供給される）を有するキャリアと組み合わせることによって、現像剤を形成した。上記と同じフマル酸樹脂の組合せを利用するが着色剤として約７．９重量％のＰＲ８１：２を有する単一顔料トナーを、比較のために作製し使用した。
【００５８】
その後、トナー粒子上の摩擦電気電荷を、公知のファラデーケージ（Ｆａｒａｄａｙ  Ｃａｇｅ）プロセスによって決定した。ペイントシェーカ（Ｒｅｄ  Ｄｅｖｉｌ  ５４００、約６７５〜約７２５ＲＰＭの間で作動するように改造されている）内で、現像剤を約２０分間激しく混合した。このプロセスは、トナーの少ないスループットモードにおける電子写真ハウジング環境、すなわち、約１００〜約１０，０００回のインプレッションの間にハウジングからの現像したトナーによって、約０〜約２パーセントが覆われたプリントを生成する電子写真ハウジング内で適用された力学的エネルギー投入量と同等のトナー粒子に対する力学的エネルギー投入量を、シミュレートしたと考えられる。約２０分後、上で作製したトナーについての摩擦は、１グラム当たり約−３２〜約−４０マイクロクーロンであった。この値は、約７．９％のＰＲ８１：２を含有するマゼンタトナーの摩擦値と類似している。
【００５９】
現像剤についての電荷分布のスペクトルを、米国特許第４３７５６７３号に開示されているように、公知の電荷分光器を用いて得た。この特許文献の開示は、参照によりその全体が本明細書中に組み込まれる。１つ以上のピークで構成されるトナー径で割ったトナー電荷（ｘ軸）に対してプロットした粒子数（ｙ軸）として表した場合のこれらの現像剤によるトナーについての電荷スペクトル、および直径で割ったトナー電荷（（複数の）粒子数最大値における（複数の）トナーＱ／Ｄ値）は、これら現像剤を特徴付けるものであった。本実施例において作製した現像剤は、電荷分布の点で、約７．９％のＰＲ８１：２を含有するマゼンタトナーにより作製した現像剤と同等であった。名目上の単位面積現像質量（ＤＭＡ）ターゲットにおける約７．９％のＰＲ８１：２を含有するマゼンタトナーとイエロートナーとの約１００％固形のオーバーレイを用いて、ゼロックス製のｉＧＥＮ電子写真機器により得られた赤色は、約４９を超えるＬ*および約３３度の色相角を有することができる。得られた色は、ＳＷＯＰ（登録商標）標準規格もしくはＧＲＡＣｏＬ（登録商標）標準規格、または競合するオフセット印刷技術およびノンインパクト印刷技術によって生成された赤色よりもかなり明るかった。
【００６０】
２つのマゼンタ単位面積現像質量（ＤＭＡ）ターゲットおよび２つのイエロー単位面積現像質量ターゲットにおける選択したトナー（上記表１のＣ、Ｄ、Ｇ、ＩおよびＪ）を、機器により試験した。ＳＷＯＰ赤色プリントを評価した。色域の測定を、一般にＣＩＥ−Ｌａｂと称されるＣＩＥ（Ｃｏｍｍｉｓｓｉｏｎ  Ｉｎｔｅｒｎａｔｉｏｎａｌ  ｄｅ  ｌ’Ｅｃｌａｉｒａｇｅ）表示系によって特徴付けた。ここで、Ｌ*、ａ*およびｂ*は、３次元空間を形成する修正された反対色座標である。Ｌ*は色の明度を特徴付け、ａ*は赤色度を近似的に特徴付け、ｂ*は、色の黄色度を近似的に特徴付ける。このＣＩＥ−Ｌａｂ系は、色位置（ｃｏｌｏｒ  ｌｏｃｉ）の定量的記述のための３次元系として有用である。この系における一方の軸上には、緑色（負のａ*値）および赤色（正のａ*値）がプロットされ、この軸と直角な軸上には、青色（負のｂ*値）および黄色（正のｂ*値）がプロットされる。さらに彩度（ｃｏｌｏｒ  ｓａｔｕｒａｔｉｏｎ）と定義される値Ｃ*は、次のとおりＣ*＝（ａ*2＋ｂ*2）0.5とａ*およびｂ*で構成され、バイオレットの色位置を記述するために使用される。これら２つの軸は、無彩色点で互いに交差する。縦軸（無彩色軸）は、白（Ｌ*＝１００）から黒（Ｌ*＝０）までの明度に関係する。これらのパラメータはすべて、業界標準の分光光度計、例えば、Ｘ−Ｒｉｔｅ  Ｃｏｒｐｏｒａｔｉｏｎ製のＧｒｅｔａｇ  Ｍａｃｂｅｔｈ  ７０００Ａ  ＣｏｌｏｒＥｙｅ分光光度計で測定することができる。したがって、このＣＩＥ−Ｌａｂ系を用いると、３つの座標を示すことによって色位置だけでなく色空間も記述することが可能となる。
【００６１】
Ｌ*、色相（ｈ0）および彩度（Ｃ*）についての分析した応答（限界平均）を、それぞれ図１〜図３に示す。３つの応答すべてについて、ＰＲ８１：２／ＰＲ５７：１顔料比、全顔料濃度およびマゼンタＤＭＡが重要な要因（ｄｒｉｖｅｒｓ）であった。Ｌ*値およびｈ0値についてのＧＲＡＣｏＬレッド目標ターゲットは、図のＹ軸の隣の水平矢印によって示され、マトリックス内に広がる値の範囲内に含まれる。Ｃ*についてはターゲットが規定されていないが、この特定の用途にはより大きなＣ*値がより望ましい。
【００６２】
これらの試験の結果は、ＰＲ８１：２／ＰＲ５７：１の組合せを用いることによって、Ｌ*およびｈ0がオフセット性能にはるかに近いＧＲＡＣｏＬレッドが実現されたことを示している。これらのトナーについての具体的なｈ0値およびＬ*値を図４に示す。
【００６３】
これらのトナーのＧＲＡＣｏＬレッド標準規格との色差も決定した。色差ΔＥ00は、当業者の範囲内にある補正係数を利用して、以下の式から決定することができる。
色差ΔＥ＝（（９５−Ｌ*）2＋（０−ａ*）2＋（０−ｂ*）2）1/2
【００６４】
トナー中のＰＲ８１：２／ＰＲ５７：１の組合せにより、約７．９％のＰＲ８１：２のみを含有するトナーと比較して、より小さいΔＥ00でＧＲＡＣｏＬレッドにより厳密に適合させることが可能となった。
【００６５】
比較例１．
また、ＰＲ１２２（キナクリドン顔料）とＰＲ５７：１との組合せにより、実施例１における上記の手順に従ってトナーを作製した。これらのトナーは、プロポキシル化フマル酸ビスフェノールＡ樹脂中約３０重量パーセントのＰＲ１２２の分散液からなる第１の成分と、プロポキシル化フマル酸ビスフェノールＡ樹脂中約３０重量パーセントのＰＲ５７：１の分散液からなる第２の成分と、プロポキシル化フマル酸ビスフェノールＡ樹脂からなる第３の成分と、ゲル含有量が約３０重量パーセントの架橋プロポキシル化フマル酸ビスフェノールＡ樹脂からなる第４の成分とを一緒に溶融混合することによって作製した。溶融混合に先立って、これらの成分を、ＰＲ１２２対ＰＲ５７：１の比が約６０：４０となるようにタンブル混合によって混ぜ合わせた。
【００６６】
第１、第２および第３の成分の量は、全顔料レベルが約６、９および１２重量パーセントであるそれぞれのトナーが形成されるように変化させた。第４の成分の投入量は、一定に約１５．７重量％で維持した。
【００６７】
この顔料の組合せの彩度を、Ｇｒｅｔａｇ  Ｍａｃｂｅｔｈ  ７０００Ａ  ＣｏｌｏｒＥｙｅ分光光度計によって測定したところ、実施例１のＰＲ８１：２／５７：１の組合せの彩度よりも約３〜約５単位低いことがわかった。彩度が低下すると、例えば、実現可能な動力域（ｅｎｇｉｎｅ  ｇａｍｕｔ）がより小さくなり、再現することができるＰＡＮＴＯＮＥ（登録商標）色の数が低減することにより色再現が劣ることがある（ＰＡＮＴＯＮＥ（登録商標）色とは、異なる色を説明する最も有名な色見本のうちの１つを指し、各色は着色剤の特定の配合に関係し、ニュージャージー州ムーナッシェのＰＡＮＴＯＮＥ，Ｉｎｃ．によって発行されている）。
【００６８】
したがって、実施例１において生成した本開示の２成分顔料組成物は、色再現性が優れていた。
【００６９】
実施例２．
加えて、実施例１において作製した２成分顔料トナーを、約２４時間および約７２時間のキセノンアーク露光を用いてマゼンタの耐光性について評価した。約０．４５ＤＭＡに相当するトナー質量を湿式堆積によって紙基材上に均一に堆積させ、エンベロープヒューザ（ｅｎｖｅｌｏｐｅ  ｆｕｓｅｒ）を用いて融着させた。退色試験器（ｆａｄｅｏｍｅｔｅｒ）、イリノイ州シカゴのＡｔｌａｓ  Ｅｌｅｃｔｒｉｃ  Ｄｅｖｉｃｅｓ  Ｃｏｍｐａｎｙ製のｍｏｄｅｌ  ２５−ＦＲを用いることによって、紙パッチをキセノンアークにさらした。露光前後のパッチの色差ΔＥ00を、Ｇｒｅｔａｇ  Ｍａｃｂｅｔｈ  ７０００Ａ  ＣｏｌｏｒＥｙｅ分光光度計を用いて決定した。これらのトナーの湿式堆積についてのデータを図５に示す。得られたデータは、実施例１において得られたプリントからのデータと十分に一致している。
【００７０】
すべての試料について、ＣＩＥ−Ｌａｂ系のＬ*ａ*ｂ*値を、Ｇｒｅｔａｇ  Ｍａｃｂｅｔｈ  ７０００Ａ  ＣｏｌｏｒＥｙｅ分光光度計によって決定した。図５に示すように、ＰＲ８１：２／５７：１トナーは、ＰＲ８１：２のみを有するマゼンタトナーよりもはるかに優れた耐光性を示した。加えて、耐光性の応答は、ＰＲ８１：２／５７：１顔料比に対して線形ではなかった。６０％ＰＲ８１：２／４０％５７：１顔料比で、ＰＲ５７：１の耐光性の利益のうち５０％を超える利益を実現した。いかなる理論にも束縛されることを望むわけではないが、これは、ＰＲ８１：２およびＰＲ５７：１についての色ずれが多少異なる方向にあるためであることがある。露光により、ＰＲ８１：２はより低いＬ*へと、またより高いｂ*へとシフトし、ＰＲ５７：１はより高いＬ*へと、またより低いｂ*へとシフトした。
【００７１】
色差（ΔＥ00）を示すグラフを図６として示す。色ずれの競合する方向を、市販のマゼンタトナーに匹敵する耐光性レベルを提供するように組み合わせる。全顔料濃度が約８．５％であるトナーの約７２時間キセノンアーク露光についての耐光性予測を以下の表２に示す。ΔＥ00が約１．５９である５０／５０の組合せは、ΔＥ00が約１．４０である１００％ＰＲ５７：１（オフセット市場を狙う競合電子写真機器用のマゼンタトナー顔料）と基本的に同等の性能を有していた。加えて、５０／５０の組合せは、ＰＲ８１：２を６０％有しわずかに劣っているだけ（ΔＥ00が２．１７）の色応答全体について最適化されたトナーと同様の性能を有していた。データの概要は、以下の表２に示す。
【００７２】
【表２】
0005395347.tif 000005
【００７３】
上に開示した、また他の様々な特徴および機能、あるいはこれらの代替物を、他の多くの異なる方式または用途に望ましく組み込むことができることが理解されよう。また、添付の特許請求の範囲がやはり包含するものである、本発明における現在予期せぬまたは予想外の様々な代替物、変形、変更または改良を、当業者が後に加えることができることも理解されよう。請求項に特に記載されていない限り、特許請求の範囲のステップまたは構成要素は、特定の順序、数、位置、寸法、形状、角度、色または材料について、本明細書または他のいずれの請求項からも示唆される、または意味されるべきではない。
【図面の簡単な説明】
【００７４】
【図１】本開示の２成分顔料組成物を有するマゼンタトナーについての明度（Ｌ*）の限界平均のプロットを示すグラフである。
【図２】本開示の２成分顔料組成物を有するマゼンタトナーについての色相（ｈ0）の限界平均のプロットを示すグラフである。
【図３】本開示の２成分顔料組成物を有するマゼンタトナーについての彩度（Ｃ*）の限界平均のプロットを示すグラフである。
【図４】本開示の２成分顔料組成物により作製したマゼンタトナーについての具体的なｈ0値およびＬ*値を示すグラフである。
【図５】本開示の２成分顔料組成物により作製したマゼンタトナーの耐光特性を示すグラフである。
【図６】本開示の２成分顔料組成物の色差（ΔＥ00）を示すグラフである。
【図１】
0005395347.tif 000006
【図２】
0005395347.tif 000007
【図３】
0005395347.tif 000008
【図４】
0005395347.tif 000009
【図５】
0005395347.tif 000010
【図６】
0005395347.tif 000011